(57)【要約】  本出願は、光学フィルタ及び有機発光表示装置に関する。本出願の光学フィルタは、正面だけではなく側面でも全方位反射防止性能及びカラー特性に優れ、前記光学フィルタは、有機発光装置に適用されて視認性を向上させ得る。
2019532338.tif 000002
【特許請求の範囲】
【請求項１】
一方向に形成された吸収軸を有する偏光子と、逆波長分散特性及び１／４波長位相遅延特性を有する第１位相差フィルムと、下記数式１を満足する第２位相差フィルムとを順次に含み、前記偏光子と前記第１位相差フィルムとの間に光学補償層を含み、前記光学補償層は、下記数式８のＮｚ値が１以下である第３位相差フィルムを含むことを特徴とする反射防止用光学フィルタ。
［数式１］
ｎｘ  ＝  ｎｙ  ＜  ｎｚ 
［数式８］
Ｎｚ  ＝（ｎｘ−ｎｚ）／（ｎｘ−ｎｙ）
（数式１及び数式８で、ｎｘ、ｎｙ及びｎｚは、位相差フィルムのｘ軸、ｙ軸及びｚ軸方向の屈折率であり、ｘ軸は、位相差フィルムの面内遅相軸と平行である方向であり、ｙ軸は、位相差フィルムの面内進相軸と平行である方向であり、ｚ軸は、位相差フィルムの厚さ方向である。）
【請求項２】
前記第１位相差フィルムは、下記数式２、数式３または数式４を満足する位相差フィルムであることを特徴とする、請求項１に記載の光学フィルタ。
［数式２］
ｎｙ  ＜  ｎｘ  ≠  ｎｚ
［数式３］
ｎｘ  ＞  ｎｙ  ＞  ｎｚ
［数式４］
ｎｘ  ＞  ｎｙ  ＝  ｎｚ 
（数式２、数式３及び数式４で、ｎｘ、ｎｙ及びｎｚは、請求項１で定義した通りである。）
【請求項３】
前記第１位相差フィルムの５５０ｎｍ波長の光に対する面上位相差は、１３０ｎｍ〜１５０ｎｍであることを特徴とする、請求項１に記載の光学フィルタ。
【請求項４】
前記第１位相差フィルムの面内遅相軸は、前記偏光子の吸収軸と４３度〜４７度を成すことを特徴とする、請求項１に記載の光学フィルタ。
【請求項５】
前記第１位相差フィルムのＲ（４５０）／Ｒ（５５０）は、０．６０〜０．９２であり、Ｒ（λ）は、λｎｍ光に対する位相差フィルムの面上位相差を意味することを特徴とする、請求項１に記載の光学フィルタ。
【請求項６】
前記第２位相差フィルムの厚さ方向の位相差は、７０ｎｍ〜１６０ｎｍであることを特徴とする、請求項１に記載の光学フィルタ。
【請求項７】
前記第３位相差フィルムの面上位相差は、７０ｎｍ〜２００ｎｍであることを特徴とする、請求項１に記載の光学フィルタ。
【請求項８】
前記第３位相差フィルムの面内遅相軸は、前記偏光子の吸収軸と平行または直交することを特徴とする、請求項１に記載の光学フィルタ。
【請求項９】
前記第３位相差フィルムのＮｚ値は、−１．２〜１．２であることを特徴とする、請求項１に記載の光学フィルタ。
【請求項１０】
前記第３位相差フィルムのＮｚ値は、−１〜１であることを特徴とする、請求項１に記載の光学フィルタ。
【請求項１１】
前記第３位相差フィルムのＮｚ値は、−０．２〜０．８であることを特徴とする、請求項１に記載の光学フィルタ。
【請求項１２】
前記第３位相差フィルムの面内遅相軸は、前記偏光子の吸収軸と平行であり、前記第３位相差フィルムの面上位相差は、７０ｎｍ〜１８０ｎｍであり、前記第３位相差フィルムのＮｚ値は、−０．２〜０．８であり、前記第２位相差フィルムの厚さ方向の位相差は、７０ｎｍ〜１２０ｎｍであることを特徴とする、請求項１に記載の光学フィルタ。
【請求項１３】
前記第３位相差フィルムの面内遅相軸は、前記偏光子の吸収軸と直交し、前記第３位相差フィルムの面上位相差は、１００ｎｍ〜２００ｎｍであり、前記第３位相差フィルムのＮｚ値は、−０．４〜０．６であり、前記第２位相差フィルムの厚さ方向の位相差は、１００ｎｍ〜１６０ｎｍであることを特徴とする、請求項１に記載の光学フィルタ。
【請求項１４】
請求項１の光学フィルタ及び有機発光表示パネルを含むことを特徴とする、有機発光装置。
【請求項１５】
前記光学フィルタの前記第１位相差フィルムが前記偏光子に比べて前記有機発光表示パネルに隣接するように配置されることを特徴とする、請求項１４に記載の有機発光装置。
【発明の詳細な説明】
【技術分野】
【０００１】
関連出願との相互引用
本出願は、２０１６年１０月２４日に出願された韓国特許出願第１０−２０１６−０１３８２８６号に基づく優先権の利益を主張し、該当韓国特許出願の文献に開示されたすべての内容は本明細書の一部として組み入れるものとする。
【０００２】
技術分野
本出願は、反射防止用光学フィルタ及び有機発光装置に関する。
【背景技術】
【０００３】
近来、モニタまたはＴＶなどの軽量化及び薄型化が要求されており、このような要求に伴って有機発光装置（ｏｒｇａｎｉｃ  ｌｉｇｈｔ  ｅｍｉｔｔｉｎｇ  ｄｅｖｉｃｅ、ＯＬＥＤ）が注目されている。有機発光装置は、自ら発光する自体発光型表示装置であって、別途のバックライトが不必要であるので厚さを減らすことが可能であり、フレキシブル表示装置を具現するのに有利である。
【０００４】
一方、有機発光装置は、有機発光表示パネルに形成された金属電極及び金属配線により外部光を反射させ得、反射された外部光により視認性とコントラスト比が低下するため表示品質に劣ることがある。特許文献１（韓国特許公開第２００９−０１２２１３８号）のように、有機発光表示パネルの一面に円偏光板を付着して前記反射された外部光が外部に漏れることを減らし得る。
【０００５】
しかし、現在開発されている円偏光板は、視野角の依存性が強くて側面に行くほど反射防止性能が低下するため視認性に劣る問題点がある。
【先行技術文献】
【特許文献】
【０００６】
【特許文献１】韓国特許公開第２００９−０１２２１３８号
【発明の概要】
【発明が解決しようとする課題】
【０００７】
本出願が解決しようとする課題は、正面だけではなく側面でも全方位反射防止性能及びカラー特性に優れた光学フィルタ、及び、前記光学フィルタを適用して視認性が改善された有機発光装置を提供することである。
【課題を解決するための手段】
【０００８】
本出願は、反射防止用光学フィルタに関する。図１は、前記光学フィルタを例示的に示す。図１に示したように、前記光学フィルタは、偏光子４０、第１位相差フィルム１０、第２位相差フィルム２０を順次に含み、前記偏光子と前記第１位相差フィルムとの間に光学補償層３０を含み得る。
【０００９】
前記偏光子は、一方向に形成された吸収軸を有し得る。前記第１位相差フィルムは、逆波長分散特性及び１／４波長位相遅延特性を有し得る。前記第２位相差フィルムは、後述する数式１を満足し得る。前記光学補償層は、後述するＮｚ値を満足する第３位相差フィルムを含み得る。
【００１０】
本明細書で「偏光子」は、入射光に対して選択的透過及び吸収特性を示す素子を意味する。偏光子は、例えば、いくつかの方向に振動する入射光からいずれか一つの方向に振動する光は透過し、残りの方向に振動する光は吸収し得る。
【００１１】
前記光学フィルタに含まれる偏光子は、線偏光子であり得る。本明細書で「線偏光子」は、選択的に透過する光がいずれか一つの方向に振動する線偏光であり、選択的に吸収する光が前記線偏光の振動方向と直交する方向に振動する線偏光である場合を意味する。
【００１２】
前記線偏光子としては、例えば、ＰＶＡ延伸フィルムなどのような高分子延伸フィルムにヨウ素を染色した偏光子または配向された状態で重合された液晶をホストとし、前記液晶の配向によって配列された異方性染料をゲストとするゲスト−ホスト型偏光子を使用し得るが、これに制限されるものではない。
【００１３】
本出願の一実施例によると、前記偏光子としては、ＰＶＡ延伸フィルムを使用し得る。前記偏光子の透過率乃至偏光度は、本出願の目的を考慮して適切に調節され得る。例えば、前記偏光子の透過率は、４２．５％〜５５％であり得、偏光度は、６５％〜９９．９９９７％であり得る。
【００１４】
本明細書で角度を定義しつつ垂直、水平、直交または平行などの用語を使用する場合、これは目的とする効果を損傷しない範囲での実質的な垂直、水平、直交または平行を意味するのであって、例えば、製造誤差（ｅｒｒｏｒ）または偏差（ｖａｒｉａｔｉｏｎ）などを考慮した誤差を含む。例えば、前記各々の場合は、約±１５度以内の誤差、約±１０度以内の誤差または約±５度以内の誤差を含み得る。
【００１５】
本明細書で「位相差フィルム」は、光学異方性フィルムであって、複屈折を制御することで入射偏光を変換することが可能である素子を意味し得る。本明細書で位相差のｘ軸、ｙ軸及びｚ軸を記載しつつ特別に言及しない限り、前記ｘ軸は、位相差フィルムの面内遅相軸（ｓｌｏｗ  ａｘｉｓ）と平行である方向を意味し、ｙ軸は、位相差フィルムの面内進相軸（ｆａｓｔ  ａｘｉｓ）と平行である方向を意味し、ｚ軸は、位相差フィルムの厚さ方向を意味する。前記ｘ軸と前記ｙ軸は、面内で互いに直交し得る。本明細書で位相差フィルムの光軸を記載しつつ特別に規定しない限り、遅相軸を意味する。前記位相差フィルムが棒状の液晶分子を含む場合、遅相軸は、前記棒状の長軸方向を意味し得、ディスク状の液晶分子を含む場合、遅相軸は、前記ディスク状の法線方向を意味し得る。
【００１６】
本明細書で下記数式１を満足する位相差フィルムは、いわゆる＋Ｃプレートと称し得る。
【００１７】
本明細書で下記数式２を満足する位相差フィルムは、いわゆる＋Ｂプレートと称し得る。
【００１８】
本明細書で下記数式３を満足する位相差フィルムは、いわゆる−Ｂプレートと称し得る。
【００１９】
本明細書で下記数式４を満足する位相差フィルムは、いわゆる＋Ａプレートと称し得る。
【００２０】
本明細書で下記数式５を満足する位相差フィルムは、いわゆる−Ａプレートと称し得る。
【００２１】
［数式１］
ｎｘ  ＝  ｎｙ  ＜  ｎｚ
【００２２】
［数式２］
ｎｙ  ＜  ｎｘ  ≠  ｎｚ
【００２３】
［数式３］
ｎｘ  ＞  ｎｙ  ＞  ｎｚ
【００２４】
［数式４］
ｎｘ  ＞  ｎｙ  ＝  ｎｚ
【００２５】
［数式５］
ｎｘ  ＝  ｎｚ  ＞  ｎｙ
【００２６】
数式１、数式２、数式３、数式４、数式５で、ｎｘ、ｎｙ及びｎｚは、各々前記定義したｘ軸、ｙ軸及びｚ軸方向の屈折率である。
【００２７】
本明細書で位相差フィルムの面上位相差（Ｒｉｎ）は、下記数式６で計算される。
【００２８】
本明細書で位相差フィルムの厚さ方向の位相差（Ｒｔｈ）は、下記数式７で計算される。
【００２９】
本明細書で位相差フィルムのＮｚ値は、下記数式８で計算される。
【００３０】
［数式６］
Ｒｉｎ  ＝  ｄ  ×（ｎｘ−ｎｙ）
【００３１】
［数式７］
Ｒｔｈ  ＝  ｄ  ×｛（ｎｚ−（ｎｘ−ｎｙ））／２｝
【００３２】
［数式８］
Ｎｚ  ＝（ｎｘ−ｎｚ）／（ｎｘ−ｎｙ）
【００３３】
数式６、数式７及び数式８で、Ｒｉｎは、面上位相差であり、Ｒｔｈは、厚さ方向の位相差であり、ｄは、位相差フィルムの厚さであり、ｎｘ、ｎｙ及びｎｚは、各々前記定義したｘ軸、ｙ軸及びｚ軸方向の屈折率である。
【００３４】
本明細書で逆波長分散特性は、下記数式９を満足する特性を意味し得、正常波長分散特性（ｎｏｒｍａｌ  ｗａｖｅｌｅｎｇｔｈ  ｄｉｓｐｅｒｓｉｏｎ）は、下記数式１０を満足する特性を意味し得、フラット波長分散特性（ｆｌａｔ  ｗａｖｅｌｅｎｇｔｈ  ｄｉｓｐｅｒｓｉｏｎ）は、下記数式１１を満足する特性を意味し得る。
【００３５】
［数式９］
Ｒ（４５０）／Ｒ（５５０）＜  Ｒ（６５０）／Ｒ（５５０）
【００３６】
［数式１０］
Ｒ（４５０）／Ｒ（５５０）＞  Ｒ（６５０）／Ｒ（５５０）
【００３７】
［数式１１］
Ｒ（４５０）／Ｒ（５５０）＝  Ｒ（６５０）／Ｒ（５５０）
【００３８】
本明細書で位相差フィルムの屈折率を記載しつつ特別に規定しない限り、約５５０ｎｍ波長の光に対する屈折率を意味する。
【００３９】
前記第１位相差フィルムは、前記数式２を満足する＋Ｂプレートであるか、前記数式３を満足する−Ｂプレートであるか、前記数式４を満足する＋Ａプレートであり得る。
【００４０】
前記第１位相差フィルムは、１／４波長位相遅延特性を有し得る。本明細書で「ｎ波長位相遅延特性」は、少なくとも一部の波長の範囲内で、入射光をその入射光の波長のｎ倍ほど位相遅延させることが可能である特性を意味し得る。したがって、前記１／４波長位相遅延特性は、少なくとも一部の波長の範囲内で、入射光をその入射光の波長の１／４倍ほど位相遅延させることが可能である特性を意味し得る。
【００４１】
前記第１位相差フィルムの５５０ｎｍ波長の光に対する面上位相差は、１２０ｎｍ〜１６０ｎｍ、具体的に、１３０ｎｍ〜１５０ｎｍであり得る。第１位相差フィルムの面上位相差が前記範囲を満足する場合、正面だけではなく側面でも優れた全方位反射防止性能及びカラー特性を示すのに有利である。
【００４２】
前記第１位相差フィルムの５５０ｎｍ波長の光に対する厚さ方向の位相差は、６０ｎｍ〜１２０ｎｍ、具体的に、８０ｎｍ〜１００ｎｍであり得る。第１位相差フィルムの厚さ方向の位相差が前記範囲を満足する場合、正面だけではなく側面でも優れた全方位反射防止性能及びカラー特性を示すのに有利である。
【００４３】
一つの例示で、前記第１位相差フィルム、第２位相差フィルム及び第３位相差フィルムの厚さ方向の位相差の和は、１５０ｎｍ〜２５０ｎｍ、具体的に、１７０ｎｍ〜２１０ｎｍであり得る。厚さ方向の位相差の和が前記範囲を満足する場合、正面だけではなく側面でも優れた全方位反射防止性能及びカラー特性を示すのに有利である。
【００４４】
前記第１位相差フィルムは、逆波長分散特性（ｒｅｖｅｒｓｅ  ｗａｖｅｌｅｎｇｔｈ  ｄｉｓｐｅｒｓｉｏｎ）を有し得る。例えば、前記第１位相差フィルムは、入射光の波長が増加するほど面上位相差が増加する特性を有し得る。前記入射光の波長は、例えば、３００ｎｍ〜８００ｎｍであり得る。
【００４５】
前記第１位相差フィルムのＲ（４５０）／Ｒ（５５０）の値は、０．６０〜０．９９、０．８０〜０．９９、具体的に、０．８０〜０．９２、０．６０〜０．９２であり得る。前記第１位相差フィルムのＲ（６５０）／Ｒ（５５０）の値は、前記Ｒ（４５０）／Ｒ（５５０）より大きい値を有するとともに、１．０１〜１．１９、１．０５〜１．１５または１．０９〜１．１１であり得る。第１位相差フィルムが逆波長分散特性を有する場合、正面だけではなく側面でも優れた全方位反射防止性能及びカラー特性を示すのに有利である。
【００４６】
前記第１位相差フィルムの面内遅相軸は、前記偏光子の吸収軸と約４０度〜５０度、約４３度〜４７度、具体的に、約４５度を成すことが可能である。
【００４７】
前記第２位相差フィルムは、前記数式１を満足する＋Ｃプレートであり得る。前記第２位相差フィルムは、０を越える厚さ方向の位相差を有し得る。具体的に、前記第２位相差フィルムの厚さ方向の位相差は、７０ｎｍ〜１６０ｎｍであり得る。
【００４８】
前記第２位相差フィルムは、逆波長分散特性、正常波長分散特性またはフラット波長分散特性を有し得る。
【００４９】
前記第３位相差フィルムは、Ｎｚ値が１．２以下であり得る。前記第３位相差フィルムは、前記数式２を満足する＋Ｂプレートであるか、数式３を満足する−Ｂプレートであるか、数式４を満足する＋Ａプレートであるか、数式５を満足する−Ａプレートであり得る。第３位相差フィルムが＋Ｂプレートである場合、特に、ｎｚ＞ｎｘ＞ｎｙを満足する場合、Ｎｚ値は、０未満の負数であり得、特に、ｎｘ＞ｎｚ＞ｎｙを満足する場合、Ｎｚ値は、０を越え、１未満であり得る。第３位相差フィルムが−Ｂプレートである場合、Ｎｚ値は、１を超え得る。第３位相差フィルムが＋Ａプレートである場合、Ｎｚ値は、１であり得る。第３位相差フィルムが−Ａプレートである場合、Ｎｚ値は、０であり得る。
【００５０】
一つの例示で、第３位相差フィルムのＮｚ値は、−１．２〜１．２であり得る。第３位相差フィルムのＮｚ値は、具体的に、−１〜１であり得、−０．２〜０．８であり得る。第３位相差フィルムのＮｚ値が前記範囲を満足する場合、正面だけではなく側面でも優れた全方位反射防止性能及びカラー特性を示すのに有利である。
【００５１】
前記第３位相差フィルムの面上位相差は、７０ｎｍ〜２００ｎｍであり得る。
【００５２】
前記第３位相差フィルムの面内遅相軸は、前記偏光子の吸収軸と平行または直交し得る。
【００５３】
前記第３位相差フィルムは、逆波長分散特性、正常波長分散特性またはフラット波長分散特性を有し得る。本出願の一実施例によると、前記第３位相差フィルムは、正常波長分散特性を有し得る。前記第３位相差フィルムのＲ（４５０）／Ｒ（５５０）は、例えば、１．０５〜１．１５であり得る。
【００５４】
本出願の光学フィルタは、前記第３位相差フィルムの面内遅相軸が前記偏光子の吸収軸と直交するかまたは平行であるかに応じて第３位相差フィルム乃至第２位相差フィルムの光学物性を調節することで、正面だけではなく側面で全方位反射防止性能及びカラー特性をより効果的に向上させ得る。
【００５５】
一つの例示で、前記第３位相差フィルムの面内遅相軸は、前記偏光子の吸収軸と平行であり得る。前記で第３位相差フィルムの面上位相差は、７０ｎｍ〜１８０ｎｍであり得る。前記で第３位相差フィルムのＮｚ値は、−０．２〜０．８、０〜０．８、０〜０．６、０〜０．２または０．４〜０．６であり得る。この場合、前記第２位相差フィルムの厚さ方向の位相差は、７０ｎｍ〜１２０ｎｍであり得る。
【００５６】
一つの例示で、前記第３位相差フィルムの面内遅相軸は、前記偏光子の吸収軸と直交し得る。前記で第３位相差フィルムの面上位相差は、１００ｎｍ〜２００ｎｍであり得る。前記で第３位相差フィルムのＮｚ値は、−０．４〜０．６、−０．４〜０．４、−０．２〜０．４、−０．２〜０．２または０〜０．２であり得る。この場合、前記第２位相差フィルムの厚さ方向の位相差は、１００ｎｍ〜１６０ｎｍであり得る。
【００５７】
前記第１、第２乃至第３位相差フィルムは、各々高分子フィルムまたは液晶フィルムであり得る。前記高分子フィルムとしては、ＰＣ（ｐｏｌｙｃａｒｂｏｎａｔｅ）、ノルボルネン樹脂（ｎｏｒｂｏｎｅｎｅ  ｒｅｓｉｎ）、ＰＶＡ（ｐｏｌｙ（ｖｉｎｙｌ  ａｌｃｏｈｏｌ））、ＰＳ（ｐｏｌｙｓｔｙｒｅｎｅ）、ＰＭＭＡ（ｐｏｌｙ（ｍｅｔｈｙｌ  ｍｅｔｈａｃｒｙｌａｔｅ））、ＰＰ（ｐｏｌｙｐｒｏｐｙｌｅｎｅ）などのポリオレフィン、Ｐａｒ（ｐｏｌｙ（ａｒｙｌａｔｅ））、ＰＡ（ｐｏｌｙａｍｉｄｅ）、ＰＥＴ（ｐｏｌｙ（ｅｔｈｙｌｅｎｅ  ｔｅｒｅｐｈｔｈａｌａｔｅ））またはＰＳ（ｐｏｌｙｓｕｌｆｏｎｅ）などを含むフィルムを使用し得る。前記高分子フィルムを適切な条件で延伸または収縮処理して複屈折性を付与することで前記第１位相差フィルム及び第２位相差フィルムとして使用し得る。前記液晶フィルムは、液晶分子を配向及び重合させた状態で含み得る。前記液晶分子は、重合性液晶分子であり得る。本明細書で重合性液晶分子は、液晶性を示すことが可能である部位、例えば、メソゲン（ｍｅｓｏｇｅｎ）骨格などを含み、重合性官能基を一つ以上含む分子を意味し得る。また、重合性液晶分子を重合した形態で含むということは、前記液晶分子が重合して液晶フィルム内で液晶高分子の主鎖または側鎖のような骨格を形成している状態を意味し得る。
【００５８】
前記第１位相差フィルムの厚さは、１．０μｍ〜５．０μｍまたは１．２５μｍ〜３．０μｍであり得る。前記第２位相差フィルムの厚さは、１．１μｍ〜５．５μｍまたは１．２μｍ〜３．０μｍであり得る。前記第３位相差フィルムの厚さは、１．１μｍ〜６．７μｍまたは１．１μｍ〜３．５μｍであり得る。
【００５９】
前記光学フィルタは、表面処理層をさらに含み得る。前記表面処理層としては、反射防止層などを例示し得る。前記表面処理層は、前記偏光子の外側に、すなわち、第２位相差フィルムが配置された反対側面に配置し得る。前記反射防止層としては、屈折率が相異なる２個以上の層の積層体などを使用し得るが、これに制限されるものではない。
【００６０】
前記光学フィルタの第１位相差フィルム、第２位相差フィルム、第３位相差フィルム乃至偏光子は、粘着剤または接着剤を介して互いに付着しているかあるいは直接コーティングにより互いに積層されていることが可能である。前記粘着剤または前記接着剤としては、光学透明粘着剤または接着剤を使用し得る。
【００６１】
前記光学フィルタは、例えば、傾斜角６０度で測定した反射率が１４．５％以下、１４％以下、１３％以下、１２％以下、１１％以下または１０％以下であり得る。前記反射率は、可視光領域内のいずれか一つの波長の光に対する反射率、例えば、３８０ｎｍ〜７８０ｎｍ範囲のうちいずれか一つの波長の光に対する反射率であるか、あるいは可視光全領域に属する光に対する反射率であり得る。前記反射率は、例えば、光学フィルタの偏光子側で測定した反射率であり得る。前記反射率は、傾斜角６０度の特定の動径角または所定範囲の動径角で測定した反射率であるか、あるいは傾斜角６０度での全ての動径角に対して測定した反射率であるか、あるいは傾斜角６０度での全ての動径角に対して測定した最大反射率であり、後述する実施例で記載した方式で測定した数値である。
【００６２】
前記光学フィルタは、色偏差の平均が７０未満、６０以下、５０以下、４０以下、３０以下、２５以下、２０以下または１５以下であり得る。本明細書で「色偏差」は、前記光学フィルタが有機発光表示パネルに適用されたとき、側面の色相が正面の色相とどのくらい差があるかを意味するものであり、後述する実施例のカラー特性シミュレーションの評価で△Ｅ＊ａｂの数式で計算される値を意味し得る。
【００６３】
本出願の光学フィルタは、外光の反射を防止することが可能であるので、有機発光装置の視認性を改善し得る。外部から入射する非偏光された光（ｉｎｃｉｄｅｎｔ  ｕｎｐｏｌａｒｉｚｅｄ  ｌｉｇｈｔ）（以下、「外光」という）は、偏光子を通過しながら二つの偏光直交成分のうち一つの偏光直交成分、すなわち、第１偏光直交成分のみが透過され、偏光された光は、第１位相差フィルムを通過しながら円偏光に変わり得る。前記円偏光された光は、基板、電極などを含んだ有機発光表示装置の表示パネルで反射しつつ円偏光の回転方向が変わるようになり、前記円偏光された光が第１位相差フィルムを再通過しながら二つの偏光直交成分のうち他の一つの偏光直交成分、すなわち、第２偏光直交成分に変換される。前記第２偏光直交成分は、偏光子を通過することが不可能で外部に光が放出されないので、外光反射防止効果を有し得る。
【００６４】
本出願の光学フィルタは、側面から入射する外光の反射も効果的に防止することが可能であるので、有機発光装置の側面視認性を改善し得る。例えば、視野角の偏光補償原理を通じて側面から入射する外光の反射も効果的に防止し得る。
【００６５】
本出願の光学フィルタは、有機発光装置に適用し得る。図２は、前記有機発光装置を例示的に示した断面図である。図２を参照すると、前記有機発光装置は、有機発光表示パネル２００と、有機発光表示パネル２００の一面に位置する光学フィルタ１００と、を含む。前記光学フィルタの第１位相差フィルム１０が偏光子４０に比べて有機発光表示パネル２００に隣接するように配置され得る。
【００６６】
前記有機発光表示パネルは、ベース基板、下部電極、有機発光層、上部電極及び封止基板などを含み得る。前記下部電極及び上部電極のうち一つは、アノード（ａｎｏｄｅ）であり、他の一つは、カソード（ｃａｔｈｏｄｅ）であり得る。アノードは、正孔（ｈｏｌｅ）が注入される電極であって、仕事関数（ｗｏｒｋ  ｆｕｎｃｔｉｏｎ）が高い導電物質で作られ、カソードは、電子が注入される電極であって、仕事関数が低い導電物質で作られる。下部電極及び上部電極のうち少なくとも一つは、発光した光が外部に出ることが可能である透明導電物質で作られ、例えば、ＩＴＯまたはＩＺＯであり得る。有機発光層は、下部電極と上部電極に電圧が印加されたとき、発光可能である有機物質を含み得る。
【００６７】
下部電極と有機発光層との間及び上部電極と有機発光層との間には、付帯層をさらに含み得る。付帯層は、電子と正孔の均衡を取るための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）及び電子伝達層（ｅｌｅｃｔｒｏｎ  ｔｒａｎｓｐｏｒｔｉｎｇ  ｌａｙｅｒ）を含み得るが、これに限定されるものではない、封止基板は、ガラス、金属及び／または高分子で作られ、下部電極、有機発光層及び上部電極を封止して外部から水分及び／または酸素が流入することを防止し得る。
【００６８】
光学フィルタ１００は、有機発光表示パネルから光が出る側に配置し得る。光学フィルタ１００は、例えば、ベース基板側に光が出る背面発光（ｂｏｔｔｏｍ  ｅｍｉｓｓｉｏｎ）構造である場合、ベース基板の外側に配置し得、封止基板側に光が出る前面発光（ｔｏｐ  ｅｍｉｓｓｉｏｎ）構造である場合、封止基板の外側に配置し得る。光学フィルタ１００は、外光が有機発光表示パネル２００の電極及び配線などのように金属で作られた反射層により反射して有機発光装置の外側に出ることを防止することで、有機発光装置の表示特性を改善し得る。また、光学フィルタ１００は、上述のように正面だけではなく側面でも反射防止効果を示すことが可能であるので、側面視認性を改善し得る。
【発明の効果】
【００６９】
本出願の光学フィルタは、正面だけではなく側面でも全方位反射防止性能及びカラー特性に優れ、前記光学フィルタは、有機発光装置に適用されて視認性を向上させ得る。
【図面の簡単な説明】
【００７０】
【図１】本出願の一実施例による光学フィルタの例示的な断面図である。
【図２】本出願の一実施例による有機発光装置の断面図である。
【図３】比較例１のカラー特性シミュレーションの結果である。
【図４】実施例１のカラー特性シミュレーションの結果である。
【図５】実施例２のカラー特性シミュレーションの結果である。
【発明を実施するための形態】
【００７１】
以下、実施例及び比較例を通じて前記内容をより具体的に説明するが、本出願の範囲は、下記提示された内容によって制限されるものではない。
【実施例】
【００７２】
＜実施例１、実施例２及び比較例１＞
反射率及びカラー特性のシミュレーションの評価のために、偏光子、位相差フィルム及びＯＬＥＤパネルが順次に配置された構造を設定した。前記偏光子は、一方向に吸収軸を有し、団体透過率（Ｔｓ）が４２．５％であり、前記ＯＬＥＤパネルは、Ｇａｌａｘｙ  Ｓ６である。第１位相差フィルムのＲ（４５０）／Ｒ（５５０）は、共通して０．８４である。
【００７３】
比較例１は、偏光子（０度）、第１位相差フィルム（４５度）及びＯＬＥＤパネルが順次に配置された構造である。
【００７４】
実施例１は、偏光子（０度）、第３位相差フィルム（０度）、第１位相差フィルム（４５度）、第２位相差フィルム及びＯＬＥＤパネルが順次に配置された構造である。
【００７５】
実施例２は、偏光子（０度）、第３位相差フィルム（９０度）、第１位相差フィルム（４５度）、第２位相差フィルム及びＯＬＥＤパネルが順次に配置された構造である。
【００７６】
前記カッコの角度は、偏光子の光吸収軸乃至位相差フィルムの面内遅相軸の方向を意味する。
【００７７】
表１〜表３に、実施例１、実施例２及び比較例１の位相差フィルムの光学物性を整理したのであり、実施例１及び実施例２に対しては、Ｎｚ値を変更しつつ反射率及びカラー特性を評価した。
【００７８】
＜評価例１．反射率のシミュレーションの評価＞
実施例１、実施例２及び比較例１に対して、動径角０度〜３６０度に沿って正面を基準として６０度の側面方向で反射率をシミュレーション（Ｔｅｃｈｗｉｚ  １Ｄ  ｐｌｕｓ、ＳＡＮＡＹＩシステム）し、その結果を表１〜表３に整理した。前記反射率は、３８０ｎｍ〜７８０ｎｍの波長に対する平均反射率を意味する。表１〜表３で、最大反射率は、動径角０度〜３６０度での反射率のうち一番高い反射率を意味する。実施例１及び実施例２の構造は、比較例１の構造に比べて最大反射率が低くて反射防止効果に優れることを確認し得る。
【００７９】
＜評価例２．カラー特性のシミュレーションの評価＞
実施例１、実施例２及び比較例１に対して、全方位カラー特性（Ｔｅｃｈｗｉｚ  １Ｄ  ｐｌｕｓ、ＳＡＮＡＹＩシステム）をシミュレーションし、その結果を図３〜図５に示し、表１〜表３に整理した。
【００８０】
カラー特性の場合、表面反射影響度を除いて分析することが適切であるので、Ｅｘｔｅｎｄｅｄ  ｊｏｎｅｓ方式で計算し評価した。図３〜図５の各々の円の明るさは、色偏差（Ｃｏｌｏｒ  ｄｉｆｆｅｒｅｎｃｅ、△Ｅ＊ａｂ）を意味し、黒色に近いほど色偏差が低いことを意味する。色変更は、下のような数式により定義される。
【００８１】
【数１】
2019532338.tif 000003
【００８２】
前記数式で、（Ｌ＊１、ａ＊１、ｂ＊１）は、正面（傾斜角０°、方位角０°）での反射色相値を意味し、（Ｌ＊２、ａ＊２、ｂ＊２）は、各々の傾斜角、方位角別位置での反射色相値を意味する。図３〜図５は、全方位角度に対する色偏差を計算して図示したグラフである。色偏差の数値は、側面の色相が正面の色相とどのくらい差があるかを示す。したがって、図８での色相が暗いほど全方位で均一な色相を具現すると判断する尺度になり得る。
【００８３】
表示された色相は、実際に人間が認知できる色感を示す。円の中心は、正面（傾斜角０°、方位角０°）を意味し、円から遠くなるほど最大６０°まで傾斜角が増加することを示す。円の直径方向に沿って右側（０°）から反時計方向に各々９０°、１８０°、２７０°などの方位角を意味する。
【００８４】
表１〜表３で、最大色偏差は、動径角０度〜３６０度での反射率のうち一番高い色偏差を意味し、平均色偏差は、動径角０度〜３６０度での色偏差の平均値を意味する。図３〜図５に示したように、実施例１及び実施例２は、比較例１に比べて色相が暗く、表１〜表３に示したように、最大色偏差及び平均色偏差が低くて全方位で均一な色相を具現することを確認し得る。
【００８５】
【表１】
2019532338.tif 000004
【００８６】
【表２】
2019532338.tif 000005
【００８７】
【表３】
2019532338.tif 000006
【符号の説明】
【００８８】
１０：第１位相差フィルム
２０：第２位相差フィルム
３０：第３位相差フィルム
４０：偏光子
１００：光学フィルタ
２００：有機発光表示パネル
【図１】
2019532338.tif 000007
【図２】
2019532338.tif 000008
【図３】
2019532338.tif 000009
【図４】
2019532338.tif 000010
【図５】
2019532338.tif 000011
【国際調査報告】
2019532338.tif 000012
2019532338.tif 000013
2019532338.tif 000014
2019532338.tif 000015